(57)【特許請求の範囲】
【請求項１】
２級モノアミンとジグリシジルエーテルとの反応生成物を含有する、シアン化物を使用せずに基体表面上へ銅−スズ合金を堆積するためのピロリン酸塩含有浴、ここで２級モノアミンはモルホリンであり、ジグリシジルエーテルはグリセロールジグリシジルエーテル、ポリ（プロピレングリコール）ジグリシジルエーテル、ポリ（エチレングリコール）ジグリシジルエーテルおよびこれらの混合物よりなる群から選択される。
【請求項２】
上記ジグリシジルエーテルがグリセロールジグリシジルエーテルである、請求項１のピロリン酸塩含有浴。
【請求項３】
ジグリシジルエーテルの２級モノアミンに対するモル比が０．８〜２である、請求項１のピロリン酸塩含有浴。
【請求項４】
ジグリシジルエーテルの２級モノアミンに対するモル比が０．９〜１．５である、請求項３のピロリン酸塩含有浴。
【請求項５】
上記反応生成物を０．０００１〜２０ｇ／Ｌの濃度で含有する、請求項１〜４のいずれか一項のピロリン酸塩含有浴。
【請求項６】
上記反応生成物を０．００１〜１ｇ／Ｌの濃度で含有する、請求項５のピロリン酸塩含有浴。
【請求項７】
オルトリン酸、有機スルホン酸、ホウ酸、酸化防止剤および有機光沢剤よりなる群から選択される添加剤をさらに含有する、請求項１〜６のいずれか一項のピロリン酸塩含有浴。
【請求項８】
Ｎ−メチルピロリドンをさらに含有する、請求項１〜７のいずれか一項のピロリン酸塩含有浴。
【請求項９】
Ｎ−メチルピロリドンを０．１〜５０ｇ／Ｌの濃度で含有する、請求項８のピロリン酸塩含有浴。
【請求項１０】
Ｎ−メチルピロリドンを０．５〜１５ｇ／Ｌの濃度で含有する、請求項９のピロリン酸塩含有浴。
【請求項１１】
ｐＨ値が３〜９である、請求項１〜１０のいずれか一項のピロリン酸塩含有浴。
【請求項１２】
ｐＨ値が６〜８である、請求項１１のピロリン酸塩含有浴。
【請求項１３】
被覆されるべき基体を、請求項１〜１２のいずれか一項のシアン化物を含有しない浴中に導入することを含む、光沢があり平滑な銅−スズ合金被覆を電気堆積するための方法。
【請求項１４】
上記浴を０．０１〜２Ａ／ｄｍ２の設定電流密度にて運転する、請求項１３の方法。
【請求項１５】
上記浴を０．２５〜０．７５Ａ／ｄｍ２の設定電流密度にて運転する、請求項１４の方法。
【請求項１６】
上記浴を１５〜５０℃の温度において運転する、請求項１３の方法。
【請求項１７】
上記浴を２０〜３０℃の温度において運転する、請求項１３の方法。
【請求項１８】
上記被覆がラックメッキ法の手段によって導電性基体上に堆積される、請求項１３〜１７のいずれか一項の方法。
【請求項１９】
アノードとして膜アノードを使用する、請求項１３〜１８のいずれか一項の方法。
【請求項２０】
２級モノアミンはモルホリンであり、ジグリシジルエーテルはグリセロールジグリシジルエーテル、ポリ（プロピレングリコール）ジグリシジルエーテル、ポリ（エチレングリコール）ジグリシジルエーテルおよびこれらの混合物よりなる群から選択される、２級モノアミンとジグリシジルエーテルとの反応生成物の、銅−スズ合金を電気堆積するためのメッキ浴における光沢剤としての使用。
【請求項２１】
ジグリシジルエーテルはグリセロールジグリシジルエーテルである、請求項２０の使用。
【請求項２２】
ジグリシジルエーテルの２級モノアミンに対するモル比が０．８〜２である、請求項２０の使用。
【請求項２３】
ジグリシジルエーテルの２級モノアミンに対するモル比が０．９〜１．５である、請求項２２の使用。
【発明の詳細な説明】
【技術分野】
【０００１】
本発明は、２級モノアミンとジグリシジルエーテルとの反応生成物を添加剤として含有する、シアン化物を使用せずに基体表面上へ銅−スズ合金を堆積するためのピロリン酸塩含有浴に関する。
電解質中に使用する金属塩比によってその合金比を直接調節できる、均質な、光沢のある銅−スズ合金層を、シアン化物を使用せずに上記浴から堆積することができる。
【背景技術】
【０００２】
ニッケル堆積の代替として、スズ合金および特に銅−スズ合金が注目の的となっている。ニッケル層の電気的堆積は、装飾のためのみならず機能的な利用のためにも一般的に使用されている。
ニッケル層は、良好な特性を有するにもかかわらずその感作的特性のために、健康面、特に皮膚への直接接触、に関して問題を孕んでいる。
電子部門において確立されているが、しかし経済的な問題を孕むスズ−鉛合金以外に、ここ数年は銅−スズ合金が代用品として考えられている。Ｍａｎｆｒｅｄ  Ｊｏｒｄａｎによる刊行物”Ｔｈｅ  Ｅｌｅｃｔｒｏｄｅｐｏｓｉｔｉｏｎ  ｏｆ  Ｔｉｎ  ａｎｄ  ｉｔｓ  Ａｌｌｏｙｓ”（Ｅｕｇａｎ  Ｇ．Ｌｅｕｚｅ  Ｐｕｂｌ．，１ｓｔ  Ｅｄ．，１９９５）の第１３章（１５５〜１６３ページ）は、銅−スズ合金堆積のための公知の浴タイプの総説を記載している。
シアン化物を含有する銅−スズ合金浴は工業的に確立されている。益々厳しくなる規則ならびにこれらシアン化物含有浴の高い毒性および問題があり金のかかる廃棄のため、シアン化物を含有しない銅−スズ電解質の必要が増大しつつある。
【０００３】
この目的のため、シアン化物を含有しないピロリン酸含有の電解質が散発的に開発されている。ＪＰ１０−１０２２７８Ａには、添加剤として、アミンとエピハロドリン誘導体（モル比１：１）との反応生成物、アルデヒド誘導体、および利用法によっては任意的に添加剤として界面活性剤を含有するピロリン酸系銅−スズ合金浴が記載されている。ＵＳ６４１６５７１Ｂ１にも、添加剤としてやはりアミンとエピハロヒドリン誘導体（モル比１：１）との反応生成物、カチオン系界面活性剤および任意的にさらなる表面活性化界面活性剤ならびに酸化防止剤を含有するピロリン酸系浴が記載されている。
上述の浴の欠点は、特にドラムメッキを考えたときに、一様ではない合金層が得られ、従って製品が一様な色彩および光沢を有さないことである。
【０００４】
この問題を解決するためＷＯ２００４／００５５２８は、添加剤として、アミン誘導体、特に好ましくはピペラジン、とエピハロヒドリン誘導体、特にエピクロルヒドリン、とグリシジルエーテルとの反応生成物を含有する、ピロリン酸塩含有の銅−スズ合金メッキ浴を示唆している。この反応混合物を製造するには、ピペラジン水溶液にエピクロロヒドリンおよびグリシジルエーテルからなる混合物を、厳格な温度制御によって６５〜８０℃の温度を必要的に維持しつつゆっくりと加える。反応温度および／または貯蔵温度が高すぎると上記生成物がさらなる反応を起こす傾向にあり、従って高分子量の、従って部分的に水不溶性の、効力を有さないポリマーを生成する傾向にあることから、特に高温において制御が困難な反応方法がこの添加剤の欠点である。この苦境からの脱出は、極めて高い希釈下（＜１重量％）における反応方法によってのみ達成することができる。このような低濃度の添加剤溶液では、数種類の薬品が添加される場合の電解質の溶液構造が不利となる。このことにより、かかる電解質をより長い時間使用するとばらつきのある堆積となる。
さらにこの電解質は、ラックメッキへの適用において弱点を有する。例えば、しばしば濁りを示す異なる堆積層の品質は電気分解中の基体の動き方に極めて強く依存する。従ってさらに、得られる銅−スズ被覆は、装飾用被覆を考えた場合に特に問題となる多孔性を示す。
【０００５】
ＷＯ２００４／００５５２８第２６頁の実施例Ａ−１１には、ジアミンピペラジンとエチレングリコールジグリシジルエーテルとの反応生成物の使用が記載されている。この反応生成物は、くすんだ白銅色の層を与えるのみである。
【発明の概要】
【発明が解決しようとする課題】
【０００６】
従って本発明の目的は、光学的に魅力ある銅−スズ合金層の製造を可能とする銅−スズ合金のための電気浴を開発することである。
これに加えて、より均質な銅−スズ合金の金属分布および最適の銅／スズ金属比の調節がなされた。さらに、高光沢で被覆中の合金成分分布の規則性が高い一様な層厚が、広い電流密度範囲にわたって維持される。
【課題を解決するための手段】
【０００７】
本発明の主題は、２級モノアミンとジグリシジルエーテルとの反応生成物を含有する、基体表面上への銅合金の、シアン化物を使用しない堆積のためのピロリン酸塩含有浴である。
ここで、上記２級モノアミンおよび上記ジグリシジルエーテルは個別にまたは混合物として使用して、上記反応生成物を製造することができる。
【発明を実施するための形態】
【０００８】
好ましい２級アミンは、ジメチルアミン、ジエチルアミン、ジプロピルアミン、ジブチルアミン、ジフェニルアミン、ジイソプロピルマイン、ピペリジン、チオモルホリン、モルホリンおよびこれらの混合物である。モルホリンの使用が特に好ましい。特に好ましいジグリシジルエーテルは、グリセロールジグリシジルエーテル、ポリ（エチレングリコール）ジグリシジルエーテル、ポリ（プロピレングリコール）ジグリシジルエーテルおよびこれらの混合物である。
本発明の浴に使用される特に好ましい反応生成物は、モルホリンとグリセロールジグリシジルエーテルとの反応生成物である。
【０００９】
有機添加剤は、各アミン成分と各ジグリシジルエーテルとを、例えば水、水溶性アルコール性溶媒、例えばエーテル、ＮＭＰ、ＮＥＰ、ＤＭＦ、ＤＭＡｃの如き非プロトン性溶媒の如き適当な溶媒中で、もしくは無溶媒下（ｉｎ  ｓｕｂｓｔａｎｃｅ）においても、常圧または加圧下にて、室温または加熱下で反応させたものとして容易に描写することができる。無溶媒下における製造に関し、反応終了後に反応生成物を水で希釈することは意味のあることである。そのため、必要な反応時間は、使用する材料によって数分から数時間の間である。古典的な熱源のほか、電子レンジもここで使用することができる。溶媒として水を使用する場合または無溶媒製造の場合には、結果物である反応生成物を直接使用することができ、これにより水性媒体中または無溶媒の生成物とすることが好ましい製造プロセスである。本発明の反応生成物を製造する温度は１５〜１００℃であることが好ましく、２０〜８０℃であることが特に好ましい。ジグリシジルエーテル／アミンのモル比は０．８〜２であり、好ましくは０．９〜１．５である。これらの添加剤の極めて単純な製造は、ＷＯ２００４／００５５２８の添加剤と比較した場合に特に有利な点である。
本発明の反応生成物は、単独でまたは上述したタイプの数種の異なる反応生成物の混合物として、０．０００１〜２０ｇ／Ｌ、好ましくは０．００１〜１ｇ／Ｌおよび特に好ましくは０．０１〜０．６ｇ／Ｌの濃度で使用することができる。
【００１０】
好ましい実施態様によると、本発明の浴は、オルトリン酸、有機スルホン酸、ホウ酸、酸化防止剤および上記反応生成物とは異なる有機光沢剤を含有する。
本発明の電解質浴は、ピロリン酸銅を、銅イオン源として０．５〜５０ｇ／Ｌの濃度で含有することができ、１〜５ｇ／Ｌの濃度が特に好ましい。
本発明の浴は、ピロリン酸スズを、０．５〜１００ｇ／Ｌの濃度で含有してもよく、１０〜４０ｇ／Ｌの濃度が特に好ましい。
【００１１】
上述のピロリン酸スズおよびピロリン酸銅以外に、例えば硫酸スズ、メタンスルホン酸スズ、硫酸銅、メタンスルホン酸銅の如き、適当なアルカリ金属のピロリン酸塩の添加によって電解質中で対応するピロリン酸塩に再錯化することのできる他の水溶性スズ塩および銅塩を使用してもよい。このことに関し、ピロリン酸塩のスズ／銅に対する濃度比は３〜８０であり、特に好ましくは５〜５０である。
【００１２】
本発明の浴が含有してもよいアルカリ金属のピロリン酸塩としては、５０〜５００ｇ／Ｌ、特に好ましくは１００〜４００ｇ／Ｌの濃度のピロリン酸ナトリウム、ピロリン酸カリウムおよびピロリン酸アンモニウムが特に好ましい。
本発明の浴が含有してもよい酸化防止剤としては、０．１〜１ｇ／Ｌの濃度の例えばカテコール、レゾルシノール、ブレンツカテキン、ヒドロキノン、ピロガロール、α−ナフトール、β−ナフトール、フロログルシンの如きヒドロキシル化芳香族化合物および例えばアスコルビン酸、ソルビトールの如き糖系システムを挙げることができる。
【００１３】
アルキルスルホン酸としては、例えばメタンスルホン酸、メタンジスルホン酸、エタンスルホン酸、プロパンスルホン酸、２−プロパンスルホン酸、ブタンスルホン酸、２−ブタンスルホン酸、ペンタンスルホン酸、へキサンスルホン酸、デカンスルホン酸、ドデカンスルホン酸の如きポリスルホン酸およびモノスルホン酸のほかこれらの塩およびヒドロキシル化誘導体も使用することができる。特に好ましくはメタンスルホン酸を０．０１〜１ｇ／Ｌの濃度で使用することである。
本発明の浴のｐＨ値は３〜９、特に好ましくは６〜８である。
【００１４】
本発明の添加剤、すなわち２級モノアミンとジグリシジルエーテルとの反応生成物は、ＷＯ２００４／００５５２８による公知の添加剤とは対照的に、被覆中の合金成分の分布が規則的であり、高光沢で一様な層厚の合金を基体上へ堆積することを、広い電流密度範囲にわたって可能とするものである。さらに、本発明の添加剤の使用は、孔の発生を来たさない。最後にラックメッキにおける曇りを回避することができる。
上述の効果はＮ−メチルピロリドンの添加によってさらに向上することができる。Ｎ−メチルピロリドンは、好ましくは０．１〜５０ｇ／Ｌ、特に好ましくは０．５〜１５ｇ／Ｌの濃度で使用される。
【００１５】
本発明の浴は、通常の方法、例えば上述の成分の特定量を水に加えること、によって製造することができる。塩基成分、酸成分およびピロリン酸ナトリウム、メタンスルホン酸および／またはホウ酸の如き緩衝剤成分の量は、好ましくは少なくとも６から８までのｐＨ範囲を実現するように選択されるべきである。
本発明の浴は、約１５〜５０℃、好ましくは２０℃〜４０℃、特に好ましくは２０℃〜３０℃のそれぞれ通常の温度において、平滑で展性のある銅−スズ合金層を変色することなく堆積する。本発明の浴は、これらの温度において安定であり、０．０１〜２Ａ／ｄｍ２、特に好ましくは０．２５〜０．７５Ａ／ｄｍ２の電流密度の広い設定範囲にわたって有効である。
【００１６】
本発明の浴は、連続的または断続的な方法で運転することができ、浴の成分はときどき補充しなければならないであろう。浴の成分は、個別にまたは組み合わせて添加することができる。これらはさらに、個々の成分の消費量および現在の濃度に応じて広い範囲にわたって変量することができる。
表１に、好ましい実施態様による本発明の電解質中におけるスズ−銅合金層の堆積結果を、刊行物ＷＯ２００４／００５５２８の電解質と比較して示す。
【００１７】
【表１】
0005735415.tif 000002
【００１８】
表１から明らかなように、本発明の添加剤を使用した場合、外観および実効濃度についてより良好な結果が得られた。従って本発明の添加剤は、ＷＯ２００４／００５５２８の特許明細書に記載された添加剤と比較した場合の活性が、１．７５倍に達するほど高い。
ＷＯ２００４／００５５２８の電解質と比較した場合の本発明のスズ−銅浴の利点は、本発明の添加剤の消費量が、ピペラジンとエピクロルヒドリンおよびグリシジルエーテルとの反応生成物と比較して驚くほど低いことである。
一般に、本発明の水性浴は、銅−スズ合金が堆積されるすべてのタイプの基体に使用することができる。合目的的な基体の例としては、銅−スズ合金、化学銅または化学ニッケルで被覆されたＡＢＳプラスチック表面、軟鋼、高級鋼、バネ鋼、クロム鋼、クロム−モリブデン鋼、銅およびスズを挙げることができる。
【００１９】
従って、さらなる主題は、本発明の浴を使用して通常の基体上に銅−スズ合金を電気堆積するための方法である。従って、被覆される基体は電解質浴中に導入される。
本発明の方法における被覆の堆積は、１５〜５０℃、好ましくは２０〜３０℃の温度において０．２５〜０．７５Ａ／ｄｍ２の設定電流密度で行われることが好ましい。
【００２０】
本発明の方法は、大量生産部品への適用において、例えばドラムメッキ法として、およびより大きな加工品上への堆積のためのラックメッキ法として、実施することができる。このことに関し、アノードとしては、同時に銅イオン源および／またはスズイオン源として使用される銅アノード、スズアノードまたは適当な銅−スズアノードの如き可溶性アノードを使用して、カソード上へ堆積した銅および／またはスズを、アノードにおける銅および／またはスズの溶解によって置き換えることができる。
一方、不溶性アノード（例えばプラチナ化チタン混合酸化物アノード）を使用して、電解質から減少した銅イオンおよびスズイオンを他の方法、例えば対応する可溶の金属塩の添加、による再添加を必須としてもよい。電気堆積中に可能であるならば、窒素注入またはアルゴン注入をしつつ、製品を動かしつつまたは動かさないで、得られる被覆に不利益なく本発明の方法を運転することができる。添加した添加剤またはスズ（ＩＩ）イオンの酸化を回避しまたは減ずるために、電極室を離隔し、あるいは膜アノードを使用することによって電解質の十分な安定を実現することが有効であろう。
電流源としては、市販の連続電流整流器またはパルス整流器が使用される。
【実施例】
【００２１】
調製例１：
丸底フラスコ中で、モルホリン４ｇ（０．０４５５モル）およびグリセロールジグリシジルエーテル９．２９ｇ（０．０４５５モル）を水１９．８４ｇ中に溶解し、反応混合物を８０℃に１時間加熱した。３３．１３ｇの無色の液体が得られた。これを後の適用技術試験に使用した。
【００２２】
調製例２：
丸底フラスコ中で、モルホリン１．６７ｇ（０．０１９０モル）およびポリ（エチレングリコール）ジグリシジルエーテル（分子量５２６．６ｇ／モル）１０ｇ（０．０１９０モル）を水１７．４４ｇ中に溶解し、反応混合物を８０℃に１時間加熱した。２９．１１ｇの無色の液体が得られた。これを後の適用技術試験に使用した。
【００２３】
調製例３；
丸底フラスコ中で、モルホリン２．５０ｇ（０．０２８７モル）ならびにグリセロールジグリシジルエーテル２．９２ｇ（０．０１４３モル）およびポリ（エチレングリコール）ジグリシジルエーテル７．５３ｇ（０．０１４３モル）を水１９．４３ｇ中に溶解し、反応混合物を８０℃に１時間加熱した。３２．３８ｇの無色の液体が得られた。これを後の適用技術試験に使用した。
【００２４】
調製例４：
丸底フラスコ中で、モルホリン１．６７ｇ（０．０１９０モル）およびポリ（プロピレングリコール）ジグリシジルエーテル１２．１６ｇ（０．０１９モル；平均分子量：６４０ｇ／モル）を水１５．２８ｍＬ中に溶解し、反応混合物を８０℃に１時間加熱した。２１．２２ｇの液体が得られた。これを後の適用技術試験に使用した。
【００２５】
調製例５：
丸底フラスコ中で、チオモルホリン４．９７ｇ（０．０４７２モル）およびグリセロールジグリシジルエーテル９．６４ｇ（０．０４７２モル）を水２１．９２ｇ中で乳化し、反応混合物を８０℃に２時間加熱した。反応終了後、黄色のオイルが沈積した。反応混合物に２モル濃度の塩酸２３．６０ｍＬを加え、３０分間撹拌した。５８．１５ｇの黄色無色の液体が得られた。これを後の適用技術試験に使用した。
【００２６】
調製例６：
丸底フラスコ中で、ピペリジン４．９０ｍＬ（０．０４９０モル）およびグリセロールジグリシジルエーテル１０ｇ（０．０４９０モル）を水１５ｇ中に溶解し、反応混合物を８０℃に２時間加熱した。３５．４３ｇの無色の液体が得られた。これを後の適用技術試験に使用した。
【００２７】
調製例７：
丸底フラスコ中で、ジメチルアミン６．２０ｍＬ（０．０４９０モル）およびグリセロールジグリシジルエーテル１０ｇ（０．０４９０モル）を水１５ｇ中に溶解し、反応混合物を８０℃に２時間加熱した。３０．５２ｇの無色の液体が得られた。これを後の適用技術試験に使用した。
【００２８】
調製例８：
丸底フラスコ中で、モルホリン５ｇ（０．０５７４モル）およびグリセロールジグリシジルエーテル１０ｇ（０．０４９０モル）を水２２．５０ｇ中に溶解し、反応混合物を８０℃に１時間加熱した。３７．５０ｇの無色の液体が得られた。これを後の適用技術試験に使用した。
【００２９】
調製例９：
丸底フラスコ中で、モルホリン５．６９ｇ（０．０６５３モル）およびグリセロールジグリシジルエーテル１０ｇ（０．０４９０）を水２３．５４ｇ中に溶解し、反応混合物を８０℃に１時間加熱した。３９．２３ｇの無色の液体が得られた。これを後の適用技術試験に使用した。
【００３０】
調製例１０：
丸底フラスコ中で、モルホリン４ｇ（０．０４５５モル）およびグリセロールジグリシジルエーテル９．２９ｇ（０．０４５５モル）を水１９．８４中に溶解し、反応混合物を６０℃に１時間加熱した。３３．１３ｇの無色の液体が得られた。これを後の適用技術試験に使用した。
【００３１】
ＷＯ２００４／００５５２８に準拠した比較調製例１１
丸底フラスコ中にポリ（エチレン）ジグリシジルエーテル１３１．６５ｍＬ（０．２５０モル）を仕込み、撹拌下、エピクロルヒドリン１９．７５ｍＬ（０．２５０モル）を滴下により１５分以内で加え、さらに１５分間撹拌した。この溶液を、水７５ｍＬ中のピペラジン２１．５３５ｇの溶液に、冷却せずに強く撹拌しながら滴下により１時間以内でゆっくりと加えた。この添加により、温度がこれを超過すべきではない８０℃となった。添加終了後、反応混合物を８０℃においてさらに１時間撹拌し、極めて高粘度の溶液を得た。この反応の１回分を室温まで冷却し、水２２９．８１ｇで希釈した。１５分後に反応した５００ｇの溶液（４０重量％）を得た。固体状の塊をＵｌｔｒａ−Ｔｕｒｒａｘ撹拌機手段により分解し、さらに水を加えて１０重量％のポリマーエマルジョンに調節した。この添加剤を適用の共通試験に準じて試験した。
【００３２】
ＷＯ２００４／００５５２８に準拠した比較調製例１２
丸底フラスコ中にポリ（エチレングリコール）ジグリシジルエーテル３．３ｍＬ（０．００６２５モル）を仕込み、撹拌下、エピクロルヒドリン０．５ｍＬ（０．００６２５モル）を滴下により１５分以内で加え、さらに１５分間撹拌した。この溶液を、水７５ｍＬ中のピペラジン（０．５５ｇ（０．００６２５モル））の溶液に、冷却せずに強く撹拌しながら８０℃において滴下により１時間以内でゆっくりと加えた。添加終了後、反応混合物を８０℃においてさらに１時間撹拌し、極めて高粘度の溶液を得た。この反応の１回分を室温まで冷却し、水４２０ｇで希釈した。５００ｇの溶液（＜１重量％）を得た。この添加剤を適用の共通試験に準じて試験した。
【００３３】
適用の共通試験：
下記の組成の電解質を使用した。
３００ｇ／Ｌ      ピロリン酸４カリウム
３ｇ／Ｌ          ピロリン酸銅１水塩
３０ｇ／Ｌ        ピロリン酸スズ
４０ｍＬ／Ｌ      ７０％メタンスルホン酸
１２．５ｍＬ／Ｌ  ８５％リン酸
４ｍＬ／Ｌ        Ｎ−メチルピロリドン
０．２ｍＬ／Ｌ    調製例１〜１０のうちの１つによる本発明の添加剤のうちの１つの４０％溶液。
ｐＨ値７の電解質２５０ｍＬをハルセル中に充填した。アノードとしてチタン混合酸化物電極を使用した。１Ａにて１０分間、カソードプレートを被覆した。被覆終了後、プレートをすすぎ、圧縮空気で乾燥した。光沢のある堆積物を得た。
【００３４】
【表２】
0005735415.tif 000003